(57)【要約】【課題】  低粘度であっても光輝性粉体が沈降しにくく保存安定性に優れるとともに沈降した光輝性粉体の再分散性にも優れ、ペンタイプの形態であっても十分に吐出することができ、パール感を有する描線を安定的に形成することができる水系液状化粧料を提供すること。【解決手段】  本発明の水系液状化粧料は、（Ａ）ポリアスパラギン酸ナトリウム、（Ｂ）下記Ｂ１群及び下記Ｂ２群から選択される少なくとも１種の光輝性粉体、（Ｃ）水溶性分散剤、及び（Ｄ）下記Ｄ１群及び下記Ｄ２群から選択される少なくとも１種の金属酸化物を含有する。Ｂ１群：金属若しくは金属酸化物被覆ガラス末、アルミニウム粉Ｂ２群：金属被覆樹脂フィルム末Ｄ１群：黄酸化鉄、赤酸化鉄、黒酸化鉄、二酸化チタン、酸窒化チタンＤ２群：紺青【選択図】  なし【特許請求の範囲】
【請求項１】
（Ａ）ポリアスパラギン酸ナトリウム、（Ｂ）下記Ｂ１群及びＢ２群から選択される少なくとも１種の光輝性粉体、（Ｃ）水溶性分散剤、及び（Ｄ）下記Ｄ１群及びＤ２群から選択される少なくとも１種の金属酸化物を含有する、水系液状化粧料。
Ｂ１群：金属若しくは金属酸化物被覆ガラス末、アルミニウム粉
Ｂ２群：金属被覆樹脂フィルム末
Ｄ１群：黄酸化鉄、赤酸化鉄、黒酸化鉄、二酸化チタン、酸窒化チタン
Ｄ２群：紺青
【請求項２】
前記（Ｃ）成分が、ポリビニルピロリドン、ポリビニルアルコール、ビニルピロリドン／酢酸ビニル共重合体及びアクリル酸ポリマーからなる群より選択される少なくとも一種の水溶性ポリマーを含む、請求項１に記載の水系液状化粧料。
【請求項３】
前記（Ａ）成分、前記（Ｂ）成分、前記（Ｃ）成分及び前記（Ｄ）成分の含有量がそれぞれ、化粧料全量基準で、０．３〜５質量％、０．５〜１０質量％、０．５〜５質量％及び０．５〜１０質量％である、請求項１又は２に記載の水系液状化粧料。
【請求項４】
前記（Ｂ）成分の含有量１００質量部に対して、
前記（Ａ）成分の含有量が１０〜２００質量部であり、
前記（Ｃ）成分の含有量が２０〜４００質量部であり、
前記（Ｄ）成分の含有量が１２．５〜１０００質量部である、
請求項１〜３のいずれか一項に記載の水系液状化粧料。
【請求項５】
前記（Ｂ）成分が、（Ｂ１）前記Ｂ１群から選択される少なくとも１種の光輝性粉体を含み、
前記（Ｄ）成分が、前記（Ｂ１）成分の合計１００質量部に対して、（Ｄ１）前記Ｄ１群から選択される少なくとも１種の金属酸化物を１２．５〜１０００質量部含む、請求項１〜４のいずれか一項に記載の水系液状化粧料。
【請求項６】
前記（Ｂ）成分が、（Ｂ２）前記Ｂ２群から選択される光輝性粉体を含み、
前記（Ｄ）成分が、前記（Ｂ２）成分の合計１００質量部に対して、（Ｄ２）前記Ｄ２群から選択される金属酸化物を１００〜６００質量部含む、請求項１〜５のいずれか一項に記載の水系液状化粧料。
【請求項７】
２５℃における粘度が５０ｍＰａ・ｓ以下である、請求項１〜６のいずれか一項に記載の水系液状化粧料。
【発明の詳細な説明】
【技術分野】
【０００１】
本発明は、水系液状化粧料に関する。
【背景技術】
【０００２】
液状化粧料の製品形態として、容器に化粧料を直接充填したボトルタイプ以外にペンタイプの化粧品が利用されている。ペンタイプは、化粧料を含浸した繊維収束体又は化粧料を充填した充填部といった化粧料貯蔵部と、これに接合された筆やフェルトからなる塗布部とを備えており、ダイヤルやノック等で貯蔵部に力を加えることによって化粧料が強制的に吐出されるメカニカルタイプと、液状化粧料の表面張力と毛細管現象の作用によって化粧料が吐出されるオートペンタイプなどが知られている。
【０００３】
近年、アイライナーなどの水系液状化粧料において、きらびやかで印象的な目元を演出する目的で、パール顔料などの光輝性粉体を配合することがある。光輝性粉体は塗膜にパール感を付与できる反面、通常の着色顔料と比較して粒径が非常に大きいため液状化粧料中で沈降しやすい。そのため、光輝性粉体が配合された水系液状化粧料をペンタイプの形態で用いると、筆記中に、細い繊維の集合体からなる筆穂などを用いた塗布部においては繊維の隙間に光輝性粉体が詰まることがある。また、吐出性の向上や塗布部に液を含ませやすくすることを目的に化粧料を低粘度にすると、化粧料貯蔵部で光輝性粉体が沈降しやすくなり、長時間放置された場合には沈降した光輝性粉体がハードケーキを形成し、撹拌しても再分散が不十分になることがある。光輝性粉体が塗布部で詰まったり、塗布部まで十分に移動できなかったりすると、描線にかすれや濃淡が生じてしまう。
【０００４】
上記の課題を解決することを目的とした技術がこれまでにも提案されている。発色や保存安定性に関しては、例えば、下記特許文献１に、光輝性顔料、カーボンブラック、微生物由来の多糖類、揮発性アルコール、及びアクリル酸アルキル共重合体エマルジョンを組み合わせて配合した水系アイライナー組成物が提案されており、下記特許文献２に、特定のＴｇを有するアクリル酸系ポリマーの水性エマルジョンと、発酵セルロースと、平板状顔料とを含むアイメイク用液体化粧料組成物が提案されている。また、吐出性や再分散性に関しては、例えば、下記特許文献３に、板状顔料と、顔料分散剤と、被膜形成剤と、所定量の界面活性剤と、球状顔料とを含む水系液体メイクアップ化粧料が提案されている。
【先行技術文献】
【特許文献】
【０００５】
【特許文献１】特開２００７−１５３７４４号公報
【特許文献２】特開２０１７−１１４８２５号公報
【特許文献３】国際公開ＷＯ２００７／１２３１１５号公報
【発明の概要】
【発明が解決しようとする課題】
【０００６】
しかしながら、上記特許文献に開示の技術であっても、光輝性粉体が含まれる水系液状化粧料をペンタイプの形態で用いる場合において、光輝性粉体の沈降抑制及び再分散、化粧料の吐出性、並びに描線のパール感のすべてを満足させるには未だ十分ではない。例えば、発酵セルロースや微生物由来の多糖類によって光輝性粉体の沈降を抑制しようとすると、沈降抑制効果を十分得ながら低粘度化することが難しい。
【０００７】
本発明は、上記事情に鑑みてなされたものであり、低粘度であっても光輝性粉体が沈降しにくく保存安定性に優れるとともに沈降した光輝性粉体の再分散性にも優れ、ペンタイプの形態であっても十分に吐出することができ、パール感を有する描線を安定的に形成することができる水系液状化粧料を提供することを目的とする。
【課題を解決するための手段】
【０００８】
上記課題を解決するために本発明は、（Ａ）ポリアスパラギン酸ナトリウム、（Ｂ）下記Ｂ１群及びＢ２群から選択される少なくとも１種の光輝性粉体、（Ｃ）水溶性分散剤、及び（Ｄ）下記Ｄ１群及びＤ２群から選択される少なくとも１種の金属酸化物を含有する水系液状化粧料を提供する。
Ｂ１群：金属若しくは金属酸化物被覆ガラス末、アルミニウム粉
Ｂ２群：金属被覆樹脂フィルム末
Ｄ１群：黄酸化鉄、赤酸化鉄、黒酸化鉄、二酸化チタン、酸窒化チタン
Ｄ２群：紺青
【０００９】
本発明の水系液状化粧料によれば、上記構成を有することにより、低粘度であっても光輝性粉体が沈降しにくく保存安定性に優れるとともに沈降した光輝性粉体の再分散性にも優れ、ペンタイプの形態であっても十分に吐出することができ、パール感を有する描線を安定的に形成することができる。
【００１０】
また、本発明の水系液状化粧料は、オートペンタイプであっても安定的に吐出することができる。オートペンタイプにおいては、塗布部の種類によって毛細管力と液の保持力が異なるため、フェルトより筆の方が吐出しづらい傾向にあるが、本発明の水系液状化粧料によれば、筆からなる塗布部を備えるオートペンタイプであっても安定的に吐出することができる。
【００１１】
光輝性粉体や顔料の分散性を向上させつつ粘度調整が容易となる観点から、上記（Ｃ）成分が、ポリビニルピロリドン、ポリビニルアルコール、ビニルピロリドン／酢酸ビニル共重合体、及びアクリル酸ポリマーからなる群より選択される少なくとも一種の水溶性ポリマーを含むことが好ましい。
【００１２】
本発明の水系液状化粧料は、上記（Ａ）成分、上記（Ｂ）成分、上記（Ｃ）成分及び上記（Ｄ）成分の含有量がそれぞれ、化粧料全量基準で、０．３〜５質量％、０．５〜１０質量％、０．５〜５質量％及び０．５〜１０質量％であってもよい。
【００１３】
本発明の水系液状化粧料は、上記（Ｂ）成分の含有量１００質量部に対して、上記（Ａ）成分の含有量が１０〜２００質量部であり、上記（Ｃ）成分の含有量が２０〜４００質量部であり、上記（Ｄ）成分の含有量が１２．５〜１０００質量部であってもよい。
【００１４】
また、本発明の水系液状化粧料は、（Ｂ）成分が、（Ｂ１）上記Ｂ１群から選択される少なくとも１種の光輝性粉体を含み、（Ｄ）成分が、（Ｂ１）成分の合計１００質量部に対して、（Ｄ１）上記Ｄ１群から選択される少なくとも１種の金属酸化物を１２．５〜１０００質量部含むものであってもよい。
【００１５】
更に、本発明の水系液状化粧料は、（Ｂ）成分が、（Ｂ２）上記Ｂ２群から選択される光輝性粉体を含み、上記（Ｄ）成分が、（Ｂ２）成分の合計１００質量部に対して、（Ｄ２）上記Ｄ２群から選択される金属酸化物を１００〜６００質量部含むものであってもよい。
【００１６】
吐出性の観点から、本発明の水系液状化粧料は、２５℃における粘度が５０ｍＰａ・ｓ以下であることが好ましい。
【発明の効果】
【００１７】
本発明によれば、低粘度であっても光輝性粉体が沈降しにくく保存安定性に優れるとともに沈降した光輝性粉体の再分散性にも優れ、ペンタイプの形態であっても十分に吐出することができ、パール感を有する描線を安定的に形成することができる水系液状化粧料を提供することができる。
【図面の簡単な説明】
【００１８】
【図１】液状化粧料容器について説明するための模式断面図である。
【発明を実施するための形態】
【００１９】
本実施形態の水系液状化粧料は、（Ａ）ポリアスパラギン酸ナトリウム（以下、（Ａ）成分という場合もある）、（Ｂ）下記Ｂ１群及びＢ２群から選択される少なくとも１種の光輝性粉体（以下、（Ｂ）成分という場合もある）、（Ｃ）水溶性分散剤（以下、（Ｃ）成分という場合もある）、及び（Ｄ）下記Ｄ１群及びＤ２群から選択される少なくとも１種の金属酸化物（以下、（Ｄ）成分という場合もある）を含有する。
Ｂ１群：金属若しくは金属酸化物被覆ガラス末、アルミニウム粉
Ｂ２群：金属被覆樹脂フィルム末
Ｄ１群：黄酸化鉄、赤酸化鉄、黒酸化鉄、二酸化チタン、酸窒化チタン
Ｄ２群：紺青
【００２０】
なお、本明細書において水系とは、少なくとも水が含まれていることを意味する。水系化粧料には、水以外にエタノール等の炭素数１〜５の低級アルコールが更に含まれていてもよい。
【００２１】
本実施形態の水系液状化粧料における水の含有量は、化粧料全量基準で、３０〜９０質量％であってもよく、４０〜８０質量％であってもよく、５０〜７０質量％であってもよい。
【００２２】
また、本明細書において液状とは、２５℃において流動性を示すものであることを指す。本実施形態の水系液状化粧料の２５℃における粘度は、１００００ｍＰａ・ｓ以下であってもよく、容器の形態によって適宜設定することができる。例えば、ボトルタイプは、２５℃における粘度が１００００ｍＰａ・ｓ以下である化粧料が好ましく、ペンタイプは、２５℃における粘度が５０００ｍＰａ・ｓ以下である化粧料が好ましい。
【００２３】
オートペンタイプでの吐出性を良好にする観点から、本実施形態の水系液状化粧料は、２５℃における粘度が、５０ｍＰａ・ｓ以下であることが好ましく、４０ｍＰａ・ｓ以下であることがより好ましく、３５ｍＰａ・ｓ以下であることが更に好ましく、３０ｍＰａ・ｓ以下であることが更により好ましく、２５ｍＰａ・ｓ以下であることが特に好ましく、２０ｍＰａ・ｓ以下であることが最も好ましい。また、使用性の観点から、本実施形態の水系液状化粧料は、２５℃における粘度が、４ｍＰａ・ｓ以上であることが好ましく、６ｍＰａ・ｓ以上であることがより好ましい。
【００２４】
なお、上記の粘度は、２５℃の試料について、ブルックフィールド型粘度計（ＢＭ型）を用いて、下記の条件で測定した値を意味する。
５〜５０ｍＰａ・ｓ：ＢＬアダプタ、回転数１２ｒｐｍ
５０〜５００ｍＰａ・ｓ：ローターＮｏ.１、回転数１２ｒｐｍ
２５０〜２５００ｍＰａ・ｓ：ローターＮｏ.２、回転数１２ｒｐｍ
１０００〜１００００ｍＰａ・ｓ：ローターＮｏ.３、回転数１２ｒｐｍ
５０００〜５００００ｍＰａ・ｓ：ローターＮｏ.４、回転数１２ｒｐｍ
【００２５】
［（Ａ）ポリアスパラギン酸ナトリウム］
ポリアスパラギン酸ナトリウムは、通常化粧品に配合されるアスパラギン酸の重合体のナトリウム塩を用いることができる。また、アクアデュウＳＰＡ−３０Ｂ（味の素株式会社製、製品名、固形分３０質量％）などの市販品を用いることもできる。
【００２６】
本実施形態の水系液状化粧料におけるポリアスパラギン酸ナトリウムの含有量は、化粧料全量基準で、０．３〜５質量％であることが好ましく、０．４〜４質量％であることがより好ましく、０．５〜３質量％であることが更に好ましく、０．５〜２質量％であることが更により好ましい。ポリアスパラギン酸ナトリウムの含有量がこのような範囲にあると、沈降した光輝性粉体の再分散性に優れた化粧料が得られやすくなる。
【００２７】
［（Ｂ）成分］
（Ｂ）成分は、下記Ｂ１群及びＢ２群から選択される少なくとも１種の光輝性粉体を用いることができる。
Ｂ１群：金属若しくは金属酸化物被覆ガラス末、アルミニウム粉
Ｂ２群：金属被覆樹脂フィルム末
【００２８】
金属若しくは金属酸化物被覆ガラス末としては、酸化チタン被覆ガラス末、酸化鉄被覆ガラス末、銀被覆ガラス末、金被覆ガラス末などが挙げられる。
【００２９】
金属被覆樹脂フィルム末としては、ポリエチレンテレフタレート・アルミニウム・エポキシ積層末、ポリエチレンテレフタレート・銀・エポキシ積層末、ポリエチレンテレフタレート・アルミニウム積層末などが挙げられる。
【００３０】
上記のうち、吐出性及び再分散性の観点から、アルミニウム粉が好ましい。
【００３１】
（Ｂ）成分は、１種を単独で又は２種以上を組み合わせて用いることができる。
【００３２】
光輝性粉体の比重は、沈みにくさの観点から、４．５ｇ／ｃｍ３以下が好ましく、１．５〜３．５ｇ／ｃｍ３がより好ましく、２〜３ｇ／ｃｍ３が更に好ましい。
【００３３】
本明細書において、比重とは真比重を意味する。なお、上記で挙げた光輝性粉体については下記の真比重を有する粉体を用いることができる。
アルミニウム粉：２．４〜２．７
金属若しくは金属酸化物被覆ガラス末：２．５〜３．５
金属被覆樹脂フィルム末：１．３〜１．６
【００３４】
光輝性粉体は、平均粒子径が１〜５０μｍであることが好ましく、５〜４０μｍであることがより好ましく、８〜３０μｍであることが更に好ましい。光輝性粉体の平均粒子径がこのような範囲にあると、パール感と吐出性に優れた化粧料が得られやすくなる。
【００３５】
本実施形態の水系液状化粧料における光輝性粉体の含有量は、化粧料全量基準で、０．５〜１０質量％であることが好ましく、０．６〜９質量％であることがより好ましく、０．７〜８質量％であることが更に好ましく、０．８〜７質量％であることが更により好ましい。光輝性粉体の含有量がこのような範囲にあると、パール感と吐出性に優れた化粧料が得られやすくなる。
【００３６】
［（Ｃ）水溶性分散剤］
水溶性分散剤としては、ポリビニルピロリドン（ＰＶＰ）、ポリビニルアルコール（ＰＶＡ）、ビニルピロリドン／酢酸ビニル共重合体（ＶＰ／ＶＡコポリマー）、アクリル酸ポリマーなどの水溶性ポリマーを用いることができる。アクリル酸ポリマーとしては、アクリル酸−アクリル酸アルキルエステル共重合体が挙げられる。なお、ここでいうアクリル酸及びアクリル酸アルキルにはそれぞれ、メタクリル酸及びメタクリル酸アルキルも包含される。上記の水溶性ポリマーは、水、エタノール、多価アルコール又はこれらの混合液との混合溶液として配合してもよい。
【００３７】
上記の水溶性ポリマーは、ＰＶＰ  Ｋ−３０、６０、９０シリーズ（アイエスピー・ジャパン社製、製品名）、ＰＶＰ／ＶＡ  Ｓ−６３０、ＰＶＰ／ＶＡ  Ｗ−７３５（アイエスピー・ジャパン社製、製品名）、クラレポバール  ＰＶＡシリーズ（クラレ社製）、Ｌｕｖｉｍｅｒ  １００Ｐ（ＢＡＳＦ社製、製品名）などの市販品を用いることができる。
【００３８】
水溶性分散剤は１種を単独で又は２種以上を組み合わせて用いることができる。
【００３９】
本実施形態の水系液状化粧料は、光輝性粉体や顔料の分散性を向上させつつ粘度調整が容易となる観点から、ポリビニルピロリドン、ポリビニルアルコール、ビニルピロリドン／酢酸ビニル共重合体、及びアクリル酸ポリマーからなる群より選択される少なくとも一種の水溶性ポリマーを含むことが好ましい。
【００４０】
本実施形態の水系液状化粧料における（Ｃ）成分の含有量は、化粧料全量基準で、０．５〜５質量％であることが好ましく、０．６〜４．５質量％であることがより好ましく、０．７〜４質量％であることが更に好ましく、０．８〜３．５質量％であることが更により好ましい。水溶性分散剤の含有量がこのような範囲にあると、顔料分散性や吐出性に優れた化粧料が得られやすくなる。
【００４１】
［（Ｄ）成分］
（Ｄ）成分は、着色及び光輝性粉体の沈降抑制を付与する目的で配合することができ、下記Ｄ１群及びＤ２群から選択される少なくとも１種の金属酸化物を用いることができる。
Ｄ１群：黄酸化鉄、赤酸化鉄（ベンガラ）、黒酸化鉄、二酸化チタン、酸窒化チタン（チタンブラック）
Ｄ２群：紺青
【００４２】
（Ｄ）成分は、必要に応じて、シリコーン化合物、フッ素化合物、金属石鹸、コラーゲン、炭化水素、高級脂肪酸、レシチン、高級アルコール、エステル、ワックス、ロウ、界面活性剤等を用いて、公知の方法により表面処理を施したものを用いてもよい。また、光輝性粉体の分散性を良好にするために、水を溶媒とした分散液の形態のものを用いてもよい。
【００４３】
（Ｄ）成分は、１種を単独で又は２種以上を組み合わせて用いることができる。
【００４４】
金属酸化物は、容器からの吐出性の観点から、平均粒径が０．５μｍ以下であることが好ましく、０．１〜０．４μｍであることがより好ましく、０．１５〜０．３５μｍであることが更に好ましい。
【００４５】
金属酸化物の比重は３ｇ／ｃｍ３以上、さらには３〜６ｇ／ｃｍ３、さらには３〜５ｇ／ｃｍ３であることが好ましい。
【００４６】
なお、上記で挙げた金属酸化物については下記の真比重を有するものを用いることができる。
黄酸化鉄：３．４〜４．１
赤酸化鉄（ベンガラ）：４．２〜５．２
黒酸化鉄：４．５〜５．５
酸化チタン：３．５〜４．２
酸窒化チタン（チタンブラック）：４．３
紺青：１．７〜１．９
【００４７】
本実施形態の水系液状化粧料における（Ｄ）成分の含有量は、化粧料全量基準で、０．５〜１０質量％であることが好ましく、１〜９質量％であることがより好ましく、２〜８質量％であることが更に好ましく、３〜７質量％であることが更により好ましい。光輝性粉体の含有量がこのような範囲にあると、描線に十分なパール感を付与しつつ、容器内での光輝性粉体の詰まりや描線の掠れを抑制することが容易となる。
【００４８】
本実施形態の水系液状化粧料における上記（Ａ）成分の含有量は、上記（Ｂ）成分の含有量１００質量部に対して、１０〜２００質量部とすることができ、光輝性粉体の再分散性の観点から、１５〜１８０質量部が好ましく、２０〜１６０質量部がより好ましい。
【００４９】
また、本実施形態の水系液状化粧料における上記（Ｃ）成分の含有量は、上記（Ｂ）成分の含有量１００質量部に対して、２０〜１０００質量部とすることができ、光輝性粉体や顔料の分散性を向上させつつ粘度調整が容易となる観点から、２０〜５００質量部が好ましく、３５〜５００質量部がより好ましく、４５〜４００質量部が更により好ましい。い。
【００５０】
上記（Ａ）成分と上記（Ｃ）成分との含有割合は、質量比［（Ａ）成分］／［（Ｃ）成分］で、０．０６〜１０とすることができ、光輝性顔料の沈降抑制及び再分散性、容器からの吐出性の観点から、０．１〜５が好ましく、０．１５〜２がより好ましい。
【００５１】
本実施形態の水系液状化粧料における上記（Ｄ）成分の含有量は、上記（Ｂ）成分の含有量１００質量部に対して、１２．５〜１５００質量部とすることができ、描線のパール感を向上させつつ（Ｂ）成分の沈降抑制及び再分散性の向上を図る観点から、１５〜１２００質量部が好ましく、３０〜１０００質量部がより好ましい。
【００５２】
本実施形態の水系液状化粧料において、上記（Ｂ）成分が、（Ｂ１）上記Ｂ１群から選択される少なくとも１種の光輝性粉体（以下、（Ｂ１）成分という場合もある）を含む場合、（Ｂ１）成分の沈降抑制及び再分散性向上、並びに容器内での光輝性粉体の詰まりや描線の掠れを抑制することが容易となる観点から、（Ｄ）成分が、（Ｂ１）成分の合計１００質量部に対して、（Ｄ１）上記Ｄ１群から選択される少なくとも１種の金属酸化物（以下、（Ｄ１）成分という場合もある）を１０〜１０００質量部含むことが好ましく、２０〜９００質量部含むことがより好ましい。
【００５３】
また、（Ｂ）成分が（Ｂ１）成分を含む場合、（Ｄ）成分として、（Ｄ１）成分と、上記Ｄ２群から選択される金属酸化物（以下、（Ｄ２）成分という場合もある）とを併用してもよく、（Ｄ２）成分のみ用いることもできる。
【００５４】
（Ｄ１）成分と（Ｄ２）成分とを併用する場合、これらの含有量の合計は、（Ｂ１）成分１００質量部に対して、１０〜１０００質量部、２０〜９００質量部、又は３０〜８００質量部とすることができ、（Ｄ１）成分と（Ｄ２）成分との含有割合は、質量比［（Ｄ１）成分］／［（Ｄ２）成分］で、０．０１〜１００、又は０．０３〜６．５とすることができる。
【００５５】
（Ｄ）成分として（Ｄ２）成分のみ用いる場合、（Ｄ２）成分の含有量は、（Ｂ１）成分１００質量部に対して、１０〜１０００質量部、２０〜９００質量部又は３０〜８００質量部とすることができる。
【００５６】
本実施形態の水系液状化粧料において、上記（Ｂ）成分が、（Ｂ２）上記Ｂ２群から選択される光輝性粉体（以下、（Ｂ２）成分という場合もある）を含む場合、（Ｂ２）成分の沈降抑制及び再分散性向上、並びに容器内での光輝性粉体の詰まりや描線の掠れを抑制することが容易となる観点から、上記（Ｄ）成分が、（Ｂ２）成分の合計１００質量部に対して、（Ｄ２）上記Ｄ２群から選択される金属酸化物（以下、（Ｄ２）成分という場合もある）を１０〜１０００質量部含むことが好ましく、２０〜９００質量部含むことがより好ましい。
【００５７】
また、（Ｂ）成分が（Ｂ２）成分を含む場合、（Ｄ）成分として、（Ｄ１）成分と（Ｄ２）成分とを併用してもよく、（Ｄ２）成分のみ用いることもできる。
【００５８】
（Ｄ１）成分と（Ｄ２）成分とを併用する場合、これらの含有量の合計は、（Ｂ２）成分１００質量部に対して、１０〜１０００質量部、２０〜９００質量部又は３０〜８００質量部とすることができ、（Ｄ１）成分と（Ｄ２）成分との含有割合は、質量比［（Ｄ１）成分］／［（Ｄ２）成分］で、０．１／１０〜１０／０．１、又は０．３／１０〜１０／１．５とすることができる。
【００５９】
本実施形態の水系液状化粧料において、（Ｂ）成分として、（Ｂ１）成分又は（Ｂ２）成分のみを用いてもよく、（Ｂ１）成分と（Ｂ２）成分とを併用してもよい。（Ｂ１）成分と（Ｂ２）成分とを併用する場合、（Ｂ１）成分と（Ｂ２）成分との含有割合は、質量比［（Ｂ１）成分］／［（Ｂ２）成分］で、０．０１〜２０、又は０．１〜１８とすることができる。
【００６０】
本実施形態の水系液状化粧料は、描線のパール感を向上させつつ光輝性粉体の沈降抑制及び再分散性の向上を図る観点から、（Ｂ）成分及び（Ｄ）成分の含有量の合計が、化粧料全量を基準として、０．５質量％〜２０質量％であることが好ましく、０．６質量％〜１８質量％であることがより好ましく、０．７質量％〜１５質量％であることが更に好ましい。
【００６１】
本実施形態の水系液状化粧料は、（Ｂ）成分及び（Ｄ）成分以外の粉体（以下、その他の粉体という場合もある）を含有することができる。
【００６２】
その他の粉体としては、カーボンブラック、水酸化クロム、群青、窒化チタン等の有色無機顔料、硫酸バリウム等の白色無機顔料、赤色２０１号、赤色２０２号、赤色２０５号、赤色２２６号、赤色２２８号、橙色２０３号、橙色２０４号、青色４０４号、黄色４０１号等の有機顔料粉体、赤色３号、赤色１０４号、赤色１０６号、橙色２０５号、黄色４号、黄色５号、緑色３号、青色１号等のジルコニウム、バリウム又はアルミニウムレーキ等の有機顔料粉体、タルク、白雲母、金雲母、紅雲母、黒雲母、合成雲母、絹雲母（セリサイト）、合成セリサイト、カオリン、炭化珪素、ベントナイト、スメクタイト、珪ソウ土、ケイ酸アルミニウム、メタケイ酸アルミニウムマグネシウム、ケイ酸カルシウム、ケイ酸バリウム、ケイ酸マグネシウム、炭酸カルシウム、炭酸マグネシウム、ヒドロキシアパタイト、窒化ホウ素等の白色体質粉体、ポリアミド系樹脂、ポリエチレン系樹脂、ポリアクリル系樹脂、ポリエステル系樹脂、フッ素系樹脂、セルロース系樹脂、ポリスチレン系樹脂、スチレン−アクリル共重合樹脂等の合成樹脂粉体、ポリプロピレン系樹脂、ウレタン樹脂等の有機高分子樹脂粉体、ステアリン酸亜鉛、Ｎ−アシルリジン等の有機低分子性粉体、シルク粉末、セルロース粉末等の天然有機粉体、雲母チタン、色素被覆雲母チタン、銀粉、魚鱗箔、オキシ塩化ビスマス、等の（Ｂ）成分以外の光輝性粉体などが挙げられる。
【００６３】
その他の粉体は１種を単独で又は２種以上を組み合わせて用いることができる。
【００６４】
上記の中でも、描線の濃さやパール感を際立たせる効果が得られやすいことから、カーボンブラックを配合することが好ましい。
【００６５】
本実施形態の水系液状化粧料は、化粧膜の二次付着防止や耐水性付与、メイクオフの容易さの観点から、皮膜形成性ポリマーエマルションを含むことが好ましい。
【００６６】
皮膜形成性ポリマーエマルションに含まれるポリマーとしては、（メタ）アクリル酸アルキルモノマーを構成単位として含む水に不溶の重合体若しくは共重合体が挙げられる。共重合体の構成単位としては、酢酸ビニルモノマー、スチレンモノマーなどが挙げられる。共重合体の場合、ランダム共重合体であっても、グラフト共重合体であっても、ブロック共重合体であっても、コア・シェル型共重合体であってもよい。
【００６７】
皮膜形成性ポリマーエマルションの具体例としては、アクリル酸アルキル共重合体エマルション、アクリル酸アルキル・スチレン共重合体エマルション、アクリル酸アルキル・酢酸ビニル共重合体エマルション等が挙げられる。なお、ここでいうアクリル酸アルキルには、メタクリル酸アルキルも包含される。皮膜形成性ポリマーエマルションは、水を媒体とし、固形分濃度が３０〜６０質量％のものを用いることができる。
【００６８】
皮膜形成性ポリマーエマルションは市販品を用いることができる。アクリル酸アルキル共重合体エマルションとしては、ヨドゾールＧＨ８００Ｆ（アクゾノーベル社製、製品名、固形分濃度４５質量％）、ヨドゾールＧＨ８１０Ｆ（アクゾノーベル社製、製品名、固形分濃度４６質量％）、ヨドゾールＧＨ３４Ｆ（アクゾノーベル社製、製品名、固形分濃度４２質量％）、ダイトゾール５０００ＳＪ（大東化成工業社製、製品名、固形分濃度５０質量％）などが挙げられる。アクリル酸アルキル・スチレン共重合体エマルションとしては、ヨドゾールＧＨ４１Ｆ（アクゾノーベル社製、製品名、固形分濃度４５質量％）、ダイトゾール５０００ＳＴＹ（大東化成工業社製、製品名、固形分濃度５０質量％）、エマポリーＣＥ−１１９Ｎ（日光ケミカルズ株式会社販売、製品名）などが挙げられる。アクリル酸アルキル・酢酸ビニル共重合体エマルションとしては、ビニゾール２１４０Ｌ（大同化成工業社製、製品名、固形分濃度４５質量％）などが挙げられる。
【００６９】
皮膜形成性ポリマーエマルションは１種を単独で又は２種以上を組み合わせて用いることができる。
【００７０】
本実施形態の水系液状化粧料における皮膜形成性ポリマーエマルションの含有量は、化粧料全量を基準として、固形分濃度換算で５〜２０質量％であることが好ましく、６〜１５質量％であることがより好ましく、７〜１２質量％であることが更に好ましい。皮膜形成性ポリマーエマルションの含有量が上記の範囲にあると、化粧膜の耐二次付着性や耐水性を向上させつつ、メイクオフを容易とすることができる。
【００７１】
本実施形態に係る水系液状化粧料には、上記の各成分の他に通常化粧品に使用される他の成分、例えば、界面活性剤、保湿剤、粘度調整剤、防腐剤、ｐＨ調整剤、キレート剤、紫外線吸収剤、ビタミン類、美容成分、酸化防止剤、香料等を必要に応じて、本発明の効果を損なわない範囲で適宜配合することができる。
【００７２】
界面活性剤としては、親水性ノニオン界面活性剤、ポリアスパラギン酸ナトリウム以外のアニオン性界面活性剤、カチオン性界面活性剤、両性界面活性剤等を用いることができる。
【００７３】
親水性ノニオン界面活性剤としては、例えば、ポリオキシアルキレンアルキルエーテル、グリセリンアルキルエーテル、グリセリン脂肪酸エステル、ポリグリセリン脂肪酸エステル、ソルビタン脂肪酸エステル及び、それらのアルキレングリコール付加物、ポリアルキレングリコール脂肪酸エステル、ポリグリセリン変性シリコーン、ポリエーテル変性シリコーンなどが挙げられる。アニオン性界面活性剤としては、例えば、アルキルリン酸塩、ポリオキシアルキレンアルキルエーテルリン酸塩、スルホン酸塩、アルキル硫酸塩、ポリアスパラギン酸ナトリウム以外のポリアスパラギン酸塩などが挙げられる。カチオン性界面活性剤としては、アルキルアミン塩、アルキルトリメチルアンモニウム塩などが挙げられる。両性界面活性剤としては、レシチン、カルボベタイン型両性界面活性剤、スルホベタイン型両性界面活性剤、アミノ酸型両性界面活性剤などが挙げられる。
【００７４】
粘度調整剤としては、粘土鉱物、多糖類などが挙げられる。その中でも合成スメクタイトが、再分散容易性の点で好ましい。
【００７５】
本実施形態に係る水系液状化粧料は、上述した（Ａ）成分、（Ｂ）成分、（Ｃ）成分、（Ｄ）成分及び水、並びに必要に応じてその他の成分を溶解又は分散し、均一に攪拌・混合することにより製造することができる。
【００７６】
本実施形態に係る水系液状化粧料は、アイライナー、アイブロウ、アイシャドウ、マスカラなどのメイクアップ化粧料として用いることができる。描線のパール感に優れている観点から、アイライナーとして用いることが好ましい。
【００７７】
本実施形態に係る水系液状化粧料は化粧品に使用される公知の製品形態で利用することができる。製品形態としては、例えば、ペンタイプ、ボトルタイプなどが挙げられる。ペンタイプとしては、化粧料を含浸した繊維収束体又は化粧料を充填した充填部といった化粧料貯蔵部と、これに接合された筆やフェルトからなる塗布部とを備えており、ダイヤルやノック等で貯蔵部に力を加えることによって化粧料が強制的に吐出されるメカニカルタイプ、液状化粧料の表面張力と毛細管現象の作用によって化粧料が吐出されるオートペンタイプが挙げられる。
【００７８】
本実施形態に係る水系液状化粧料は、使用方法の簡便性、携帯性の観点から、オートペンタイプで利用することが好ましい。オートペンタイプの容器は、公知のものを用いることができ、例えば、特開２０１６−８７０９４号公報に開示の液状化粧料容器が挙げられる。
【００７９】
図１は、液状化粧料容器を示す模式断面図である。図１に示される液状化粧料容器１００は、全体形状が筆記具の如き細長い丸棒状を呈するものであり、円筒状の容器本体１と、容器本体１内に設けられ本実施形態に係る水系液状化粧料Ｌを収容する収容部２と、容器本体１の先端に装着され収容部２内の水系液状化粧料Ｌを塗布するための毛筆３と、容器本体１内に配置され収容部２内と毛筆３を結ぶ軸状の中継芯４と、中継芯４周りに装着された略円筒状のジャバラ部材５と、を概略備える。なお、ここでは、使用者が容器本体１を持って塗布しやすいように、容器本体１に対して、有底円筒状の把持筒６が螺合により着脱可能に装着されている。なお、容器本体１は円筒状に限定されるものではなく、矩形筒等であっても良い。
【００８０】
容器本体１は、例えばＰＰ等から形成され、鍔付きで先細の円筒状に構成される。容器本体１の外周面に設けられた鍔部の後端面には、容器本体１に螺子込まれた把持筒６の先端面が突き当てられ、鍔部の先端面には、容器本体１に装着されたキャップ１０の開放端面が突き当てられる。また、容器本体１の後端の開口は、有底円筒状の尾栓７を差し込み装着することにより、閉じられている。
【００８１】
ジャバラ部材５は、水系液状化粧料Ｌの流量をコントロールするためのもので、水系液状化粧料Ｌを含む溝（ジャバラ）を有し、その円筒状の後端部が、容器本体１の内周面の凹部に嵌合することにより、容器本体１に装着されている。そして、容器本体１内のジャバラ部材５の後端部と尾栓７との間に上記収容部２が形成されており、この収容部２内に水系液状化粧料Ｌが収容されている。
【００８２】
中継芯４は、例えばアクリル樹脂等から形成され、ジャバラ部材５の筒孔を通過するように軸線方向に延在し、その先端側がジャバラ部材５の先端側と嵌合することでジャバラ部材５に装着されている。中継芯４は、その後端側の部分が収容部２内に進入すると共に、その先端側の部分が毛筆３に進入することで、収容部２内と毛筆３とを結んでいる。そして、中継芯４は、毛細管現象により収容部２内の水系液状化粧料Ｌを吸い上げ毛筆３へ供給するのを可能とする。
【００８３】
図１に示される液状化粧料容器１００においては、塗布体が毛筆とされているが、フェルトチップ、ウレタンチップに変更してもよい。
【００８４】
容器本体１の先端側には、毛筆３等を保護するための有底円筒状のキャップ１０が嵌合により着脱自在に装着されている。
【００８５】
液状化粧料容器１００にあっては、収容部２内に、水系液状化粧料Ｌと共に、軸線方向に移動可能な撹拌子２０及び軸線方向に伸縮可能なコイルバネ２１が収容されている。撹拌子２０は、ここでは、特に好ましいとして、球体とされているが、多面体や錐体等であっても良い。
【００８６】
コイルバネ２１は、径違いの複数のバネ部（ここでは径違いの２個のバネ部）を軸線方向に一体的に連ねた一体成形のバネであり、ここでは、例えばＳＵＳ等より成形されている。このコイルバネ２１は、撹拌子２０の径よりも小径の小径バネ部を後半部に備えると共に、小径バネ部の前方の軸線方向隣に、撹拌子２０の径より大径の大径バネ部を連ねて備える。
【００８７】
ここで、使用者が容器１００を振ると、撹拌子２０は、コイルバネ２１を構成する大径バネ部内を軸線方向に移動可能とされているため、撹拌子２０が軸線方向に移動し、この撹拌子２０の移動により水系液状化粧料Ｌが撹拌される。
【００８８】
このように構成された液状化粧料容器１００にあっては、収容部２内の水系液状化粧料Ｌは、中継芯４を介して先端側の毛筆３に向かって流出し、使用者により毛筆３による塗布に供される。なお、本実施形態に係る液状化粧料容器１００においては、上述した撹拌子１０及びコイルバネ２１を備えることにより、効率よく水系液状化粧料Ｌを毛筆３へ流出させることができるが、撹拌子１０及びコイルバネ２１を備えない構成に変更してもよい。
【００８９】
以上、本実施形態に係る水系液状化粧料を利用可能なオートペンタイプの容器として、所謂直液式の構成を有する液状化粧料容器１００を例に説明したが、容器はこのような構造に特に限定されず、公知のものを使用することができる。例えば、液状化粧料容器１００のジャバラ部材５、撹拌子２０、コイルバネ２１を省略し、収容部２には水系液状化粧料Ｌを含浸した中綿部材を収容し、後端側の部分を中綿部材の内部に進入させた中継芯４により水系液状化粧料Ｌを吸い上げ毛筆３へ供給する、所謂中綿式の構成を有する容器を用いてもよい。
【実施例】
【００９０】
以下、実施例により本発明をさらに具体的に説明するが、本発明は以下の実施例に限定されるものではない。
【００９１】
＜水系液状化粧料の製造＞
（実施例１〜２９、比較例１〜３）
表１〜６に示される各成分を同表中に示す割合（質量％）で、ディスパーにて混合し、水系液状化粧料をそれぞれ得た。なお、表中のポリマーエマルションの値はそれぞれエマルションの配合量である。また、アミノメチルプロパノールは５０％水溶液での配合量を示す。
【００９２】
なお、表１〜４に示される各成分は、下記に示すものを使用した。
光輝性粉体＊１：ポリエチレンテレフタレート・アルミニウム・エポキシ積層末（角八魚鱗箔製、製品名「アルミフレーク  シルバー  ０．１５ｍｍ」）
アクリル酸アルキル共重合体＊１：アクリレーツコポリマー（ＢＡＳＦ製、製品名「Ｌｕｖｉｍｅｒ  １００Ｐ」
ポリマーエマルション−１：アクリル酸アルキル共重合体エマルション（大東化成工業社製、製品名「ダイトゾール  ５０００ＳＪ」、固形分濃度５０質量％）
ポリマーエマルション−２：アクリル酸アルキル・スチレン共重合体エマルション（アクゾノーベル社製、製品名「ヨドゾール  ＧＨ４１Ｆ」、固形分濃度４５質量％）
ポリマーエマルション−３：（大東化成工業社製、製品名「ビニゾール  ２１４０Ｌ」、固形分濃度４７．５質量％）
【００９３】
＜水系液状化粧料の粘度＞
２５℃の試料について、ブルックフィールド型粘度計（ＢＭ型）を用いて、下記の条件で粘度を測定した。なお、測定時間は１分間とした。
５〜５０ｍＰａ・ｓ：ＢＬアダプタ、回転数１２ｒｐｍ
５０〜５００ｍＰａ・ｓ：ローターＮｏ.１、回転数１２ｒｐｍ
２５０〜２５００ｍＰａ・ｓ：ローターＮｏ.２、回転数１２ｒｐｍ
１０００〜１００００ｍＰａ・ｓ：ローターＮｏ.３、回転数１２ｒｐｍ
５０００〜５００００ｍＰａ・ｓ：ローターＮｏ.４、回転数１２ｒｐｍ
【００９４】
＜水系液状化粧料の評価１＞
（光輝性粉体の分散性（沈降のしにくさ））
ガラス管に試料を入れて、２５℃の環境下で１日放置し、光輝性粉体の沈降状態を目視で確認し、下記評価基準で光輝性粉体の分散性（沈降のしにくさ）を評価した。
［評価基準］
◎：液の全体部に光輝性粉体が目視確認できる。
○：液の中間部まで光輝性粉体が目視確認できる。
△：液の下部に光輝性粉体が目視確認できる。
×：液の底部にしか光輝性粉体が目視確認できない。
【００９５】
（光輝性粉体の再分散性）
ガラス管に試料を入れて、２５℃環境下で１週間放置した後、１０秒間、手で振り、再分散性を目視で確認した。
◎：振るとすぐに底部に光輝性粉体の塊が全て解れ、全体に光輝性粉体が目視確認できる。
○：１０秒間振れば、底部の光輝性粉体の塊は全て解れ、全体に光輝性粉体が目視確認できる。
△：底部の光輝性粉体の塊が若干解れるが、完全には塊が無くならない。
×：底部の光輝性粉体の塊が全く解れず、振る前と変化なし。
【００９６】
＜水系液状化粧料の評価２＞
上記で得られた水系液状化粧料を、図１に示す容器と同様の構造を有するオートペンタイプのリキッドアイライナー容器（塗布体：毛筆、中継芯：アクリル樹脂）の収容部に充填して充填品を作製した。
【００９７】
作製した充填品（充填直後及び保存試験（２５℃環境下で１週間放置）後）について、下記評価方法により、パール感及び吐出性について評価した。
【００９８】
＜パール感の評価＞
充填品を用いて手の甲に、幅２ｍｍ、長さ４ｃｍの線を３本塗布した際のパール感を目視で確認し、下記評価基準でパール感を評価した。
［評価基準］
◎：充填前のバルクと同じパール感が目視で確認できる。
○：充填前のバルクには若干劣るが十分なパール感が目視で確認できる。
△：充填前のバルクと比べるとパール感がかなり劣る。
×：充填前のバルクと比べるとパール感がほとんど無い。
【００９９】
＜吐出性の評価＞
充填品を用いて手の甲に、幅２ｍｍ、長さ４ｃｍの線を３本塗布した際の吐出の良さを目視で確認し、下記評価基準で吐出性を評価した。
［評価基準］
◎：十分な液量で吐出され、描線が均一である。
○：問題ない液量で吐出され、描線がほぼ均一である。
△：吐出される液量が少なめで、描線がややムラ付く。
×：吐出される液量が少なく、描線が掠れる。
【０１００】
【表１】
2020132619.tif 000002
【０１０１】
【表２】
2020132619.tif 000003
【０１０２】
【表３】
2020132619.tif 000004
【０１０３】
【表４】
2020132619.tif 000005
【０１０４】
【表５】
2020132619.tif 000006
【０１０５】
【表６】
2020132619.tif 000007
【０１０６】
（実施例３０：アイライナー）
（成分）                                    （配合割合（質量％））
１．  精製水                                              残余
２．  ポリアスパラギン酸Ｎａ                            １．００
３．  合成スメクタイト                                  ０．１０
４．  金属被覆ガラス末                                  ４．００
５．  ＰＶＰ                                            ２．００
６．  ベンガラ                                          １．５０
７．  コンジョウ                                        ３．５０
８．  カーボンブラック                                  ３．５０
９．  ポリオキシエチレンアルキルエーテル                １．００
１０．ポリオキシエチレングリセリン脂肪酸エステル        １．００
１１．アミノメチルプロパノール                          ０．１０
１２．１，３−ブチレングリコール                        ２．００
１３．ジプロピレングリコール                            ６．００
１４．フェノキシエタノール                              ０．５０
１５．ＥＤＴＡ−２Ｎａ                                  ０．０５
１６．上記のポリマーエマルション−１                  １０．００
【０１０７】
＜製法＞
成分１〜１６を溶解し、均一に攪拌・混合することにより、水系液状化粧料を得た。これを図１と同様のオートペンタイプ化粧料容器に充填し、オートペンタイプのアイライナーを作製した。
【０１０８】
＜評価＞
得られたアイライナーについて、上記と同様の評価を行ったところ、粘度９ｍＰａ．ｓ、光輝性粉体の分散性は「○」、光輝性粉体の再分散性は「○」、パール感は充填直後、保存試験後ともに「◎」、吐出性は充填直後、保存試験後ともに「◎」であった。
【０１０９】
（実施例３１：アイライナー）
（成分）                                    （配合割合（質量％））
１．  精製水                                              残余
２．  ポリアスパラギン酸Ｎａ                            ２．００
３．  合成スメクタイト                                  ０．１０
４．  アルミニウム粉                                    ４．００
５．  ＰＶＰ                                            ２．００
６．  ベンガラ                                          ５．００
７．  カーボンブラック                                  ３．５０
８．  ポリオキシエチレンアルキルエーテル                １．００
９．  ポリオキシエチレングリセリン脂肪酸エステル        １．００
１０．アミノメチルプロパノール                          ０．１０
１１．ジプロピレングリコール                            ６．００
１２．フェノキシエタノール                              ０．５０
１３．ＥＤＴＡ−２Ｎａ                                  ０．０５
１４．上記のポリマーエマルション−１                  １０．００
【０１１０】
＜製法＞
成分１〜１４を溶解し、均一に攪拌・混合することにより、水系液状化粧料を得た。これを図１と同様のオートペンタイプ化粧料容器に充填し、オートペンタイプのアイライナーを作製した。
【０１１１】
＜評価＞
得られたアイライナーについて、上記と同様の評価を行ったところ、粘度１４ｍＰａ．ｓ光輝性粉体の分散性は「◎」、光輝性粉体の再分散性は「◎」、パール感は充填直後、保存試験後ともに「◎」、吐出性は充填直後、保存試験後ともに「◎」であった。
【０１１２】
（実施例３２：アイライナー）
（成分）                                    （配合割合（質量％））
１．  精製水                                              残余
２．  ポリアスパラギン酸Ｎａ                            １．００
３．  合成スメクタイト                                  ０．１０
４．  アルミニウム粉                                    ５．００
５．  ＰＶＰ                                            ２．００
６．  ベンガラ                                          ６．００
７．  カーボンブラック                                  １．５０
８．  ポリオキシエチレンアルキルエーテル                １．００
９．  ポリオキシエチレングリセリン脂肪酸エステル        １．５０
１０．水酸化カリウム                                    ０．１０
１１．１，３−ブチレングリコール                        ８．００
１２．フェノキシエタノール                              ０．５０
１３．ＥＤＴＡ−２Ｎａ                                  ０．０５
１４．キサンタンガム                                    ０．４０
１５．上記のポリマーエマルション−１                  １５．００
【０１１３】
＜製法＞
成分１〜１５を溶解し、均一に攪拌・混合することにより、水系液状化粧料を得た。これを化粧料容器に充填し、ボトルタイプのアイライナーを作製した。
【０１１４】
＜評価＞
得られたアイライナーについて、上記と同様の評価を行ったところ、粘度４０００ｍＰａ．ｓ光輝性粉体の分散性は「◎」、光輝性粉体の再分散性は「◎」、パール感は充填直後、保存試験後ともに「◎」、塗布性は充填直後、保存試験後ともに「◎」であった。
【符号の説明】
【０１１５】
１…容器本体、２…収容部、３…毛筆（塗布体）、２０…撹拌子、２１…コイルバネ（小径バネ部及び大径バネ部）、１００…液状化粧料容器、Ｌ…水系液状化粧料。
【図１】
2020132619.tif 000008